Способ получения и специальной обработки микронизированного тригидрата алюминия

1. Способ получения и специальной обработки микронизированного тригидрата алюминия путем механохимической обработки исходного тригидрата алюминия с применением компонентов на основе метакрилсилана, сущность которого состоит в том, что исходный продукт, мелкодисперсный тригидрат алюминия, предварительно обрабатывают путем увлажнения частиц тригидрата водным раствором изопропанола спирта, в виде аэрозоля или в жидком капельном виде при концентрациях спиртового раствора 10-25 мас.% изопропанола на 75-90 мас.% воды, водным раствором уксусной кислоты или водным раствором глицерина; к предварительно обработанному увлажненному продукту добавляют раствор метакрилсилана в изопропаноле в количественном соотношении 0,5-1,5 мас.% на 98,5-99,5 мас.% суммарного количества тригидрата алюминия, затем проводят механохимическую переработку при перемешивании компонентов, совмещенную с режимом интенсивного измельчения в течение 2-6 часов при температурах 80-140°C, полученный продукт экспонируют при температуре около 100-110°C в течение не менее 1,5-2 часов, проводят дезагломерацию тригидрата алюминия в системе, работающей при минимальном расходе воздуха, окончательно высушивают при температурах 120-130°C в течение не менее 0,5 часов, улавливают полученный модифицированный тригидрат алюминия и упаковывают готовый продукт.
2.  Способ по п.1, отличающийся тем, что при механохимической переработке тригидрата алюминия необязательно применяют систему фрезерования частиц, а на стадии окончательного высушивания продукта необязательно применяют технологию вибрационной сушки.